FR 2789679 A1 20000818 FR 9901885 A 19990212 La présente invention concerne les éléments de construction préfabriqués, comprenant un substrat à base de plâtre durci et sec. Plus particulièrement, I'invention s'intéresse aux éléments de construction préfabriqués du type carreaux, panneaux et plaques. S'agissant des plaques, celles considérées par la présente invention ont une épaisseur moyenne relativement faible, par exemple de un à plusieurs centimètres, selon une direction ou dimension préférentielle, avec une masse surfacique limitée, par exemple une dizaine de kilogrammes par m2. A titre d'exemple préférentiel, mais non limitatif, on se référera aux éléments préfabriqués du type plaque, sachant qu'aujourd'hui il existe par exemple des plaques de plâtre fibreuses dans lesquelles le plâtre contient dans la masse des fibres dispersées de manière homogène, et communément désignées sous le vocable anglais "GFB", et des plaques de plâtre revêtues de carton, ou de i15 mats ou de feuilles de fibres minérales (verre par exemple) sur leurs deux faces. L'invention s'applique à d'autres éléments préfabriqués en plâtre, par exemple à des carreaux, ou éléments parallélépipédiques comportant sur leur tranche latérale des gorges ou rainures et des tenons. L'invention s'intéresse aux éléments de construction préfabriqués, tels que précédemment définis, présentant une certaine résistance à l'eau améliorée. Les éléments de construction préfabriqués tels que précédemment définis, ayant l'aptitude de résister à l'eau, sont utilisés, soit à l'intérieur des bâtiments, par exemple dans des locaux humides du type salles de bains, pour y poser des revêtements plastiques ou carrelages, soit à l'extérieur des bâtiments, par exemple pour le revêtement de façades, à la condition néanmoins que ces éléments préfabriqués soient revêtus d'une peau protectrice et imperméable. Par "résistant à l'eau", on entend l'aptitude qu'a un élément de construction préfabriqué, tel que précédemment défini, de limiter la reprise d'eau du substrat de plâtre, tout en préservant la stabilité dimensionnelle et la tenue mécanique de l'élément de construction considéré. Selon les pays, cette résistance à l'eau est codifiée ou réglementée par des normes précises. Ainsi, on se référera aux normes indiquées ci-après, en fonction de l'élément fabriqué - carreau de plâtre NF P72-201-1 (avril 1994); - plaque de plâtre ASTMC473-(97) ou ASTMC630/C630M-(96) - plaque avec mat de verre: ASTMC1178/1178M(96). La norme C630/C630M exige en particulier que, lorsqu'un tel élément de construction est immergé dans de l'eau pendant deux heures, la reprise d'eau du substrat de plâtre soit inférieure à 5 %, et l'absorption d'eau en surface (dite équivalent Cobb) soit inférieure à 160 g/m2. Aux fins de l'hydrofugation d'un élément de construction tel que précédemment défini, il est connu d'utiliser un agent d'hydrofugation comprenant au moins un composé siliconé, et d'incorporer de manière homogène ce dernier au substrat de l'élément considéré. Il apparaît toutefois difficile de satisfaire aux normes ci-dessus, avec des teneurs en composé siliconé inférieures à 1 % en poids, ledit composé étant par ailleurs fort coûteux. Pour parvenir à cette hydrofugation, on met en oeuvre tout procédé, comprenant en général au moins les étapes suivantes: (a) mélange homogène d'une matière sèche comprenant majoritairement au moins un sulfate de calcium hydratable, I'agent d'hydrofugation précité, et l'eau, et on préforme à partir dudit mélange à l'état humide ledit substrat; b) on sèche le substrat préformé, pour obtenir ce dernier formé à l'état solide et sec. Avec un tel procédé, il est difficile de contrôler la quantité d'agent d'hydrofugation incorporé dans le substrat de platre, sous forme d'huile de silicone, et donc on n'exploite pas le potentiel de l'agent d'hydrofugation. La présente invention a donc pour objet de mieux maîtriser l'hydrofugation d'un élément de construction, avec un agent d'hydrofugation comprenant au moins un composé siliconé, en particulier pour augmenter son pouvoir hydrofugeant au sein du plâtre durci. La présente invention a également pour objet d'améliorer l'introduction et le mélange de l'agent d'hydrofugation dans le procédé précédemment défini. Conformément à la présente invention, on a découvert que la présence en mélange homogène d'un additif minéral ayant une affinité synergique d'hydrofugation avec le composé siliconé, comportant par exemple un matériau argileux, à la matière sèche à partir de laquelle le substrat est préformé à l'état humide, permettait d'augmenter l'hydrofugation du plâtre durci. Par "affinité synergique d'hydrofugation", on entend la propriété selon laquelle l'additif minéral augmente, ou potentialise le pouvoir d'hydrofugation du composé siliconé, toutes choses égales par ailleurs. Autrement dit, toutes choses égales par ailleurs, à quantité égale de l'agent d'hydrofugation, grâce à l'invention, I'hydrofugation du i15 substrat de plâtre durci se trouve augmentée. Ceci permet en définitive, soit d'augmenter la résistance à l'eau d'un élément de construction conforme à l'invention, soit de diminuer la quantité d'agent d'hydrofugation requise pour un niveau prédéterminé de résistance à l'eau. Conformément à l'invention, I'additif minéral est toute matière minérale inerte vis-à-vis du sulfate de calcium, au départ sous forme de poudre, ayant une affinité pour le composé siliconé; il s'agit par exemple d'un matériau argileux, comme montré ci-après. Grâce à l'invention, et lorsqu'on utilise un procédé de type papetier, notamment par filtration d'une boue (slurry), pour fabriquer des plaques GFB, à base de fibres cellulosiques, on a constaté que l'incorporation d'un additif minéral comportant par exemple un matériau argileux permettait de retenir l'agent d'hydrofugation au sein du substrat de plâtre préformé à l'état humide. Ceci permet d'augmenter, à teneur égale en agent d'hydrofugation, la résistance à l'eau des plaques GFB fabriquées par un tel procédé, et en particulier de limiter la quantité de cet agent dans l'eau d'hydratation recyclée. La présente invention présente encore les caractéristiques secondaires suivantes: - La composition pondérale de l'additif minéral dans la matière sèche, en combinaison avec la quantité et la nature de l'agent d'hydrofugation, est adaptée pour conférer à l'élément de construction en plâtre durci, une résistance à l'eau en conformité avec les normes précitées, et en particulier pour une plaque dite GFB. - Le composé siliconé représente une proportion pondérale de la matière sèche totale introduite, au moins égale à 0,1 %, et de préférence comprise entre 0,1 et 1 %. - L'additif minéral comprend un matériau argileux, comportant une illite et/ou un kaolin, et de la silice cristalline. - Les fibres de renfort, par exemple cellulosiques, sont distribuées dans le substrat de plâtre durci; I'élément de construction est par exemple une plaque fibreuse dite GFB. - L'élément a la forme d'une plaque; et les deux faces du substrat de plâtre durci sont revêtues par deux feuilles de fibres cellulosiques, par exemple de carton; - L'additif minéral a une granulométrie telle que les particules ayant une taille inférieure ou égale à 63 pm représentent une proportion pondérale au moins égale à 85 % dudit additif minéral; préférentiellement l'additif minéral comporte une perte au feu à 900 C inférieure à 30 %; à titre d'exemple l'additif minéral a une perte au feu inférieure à 30 %; à titre d'exemple, l'additif minéral représente une proportion du poids total des ingrédients, hors eau d'hydratation, au moins égale à 5 %, et préférentiellement au plus égale à 15 %. - Le sulfate de calcium hydratable est obtenu à partir d'un gypse naturel, ou d'un sulfogypse; ce dernier provenant de la désulfuration de gaz de centrales thermiques. - Le composé siliconé est un silicone, en particulier un alkylhydrogénopolysiloxane, par exemple un méthylhydrogénopolysiloxane; par "composé siliconé", on entend tout composé hydrofuge macromoléculaire, linéaire ou cyclisé, comportant des enchaînements polysiloxaniques, à savoir (R3SiO1,2), et/ou (R2SiO), et/ou (RSiO3,2), et/ou (SiO2), R étant ou un hydrogène, ou une chaîne alkyle substituée ou non. De tels composés hydrofuges se présentent essentiellement sous forme d'huiles. Le composé siliconé peut être introduit lors de la fabrication de l'élément de construction, sous la forme d'une composition émulsionnée d'un silicone dans l'eau. - A titre d'exemple, en combinaison, d'une part l'additif minéral comporte un matériau argileux avec de la silice cristalline, et éventuellement un complément minéral inerte, compatible avec le matériau argileux et dispersable dans le substrat de plâtre durci, et d'autre part la composition pondérale de cet additif minéral ainsi formulé, est adaptée, en coopération avec l'agent d'hydrofugation, pour conférer à l'élément de construction, utilisé dans des cloisons de murs, également une résistance au feu conforme aux normes allemandes dites "GKF", suivant DIN 18180 et 4102 (partie IV); le complément minéral inerte est par exemple de la dolomie, et l'additif minéral comporte en proportions pondérales sensiblement égales le matériau argileux incorporant la silice et le complément minéral inerte. Cet additif minéral particulier permet, avec l'agent d'hydrofugation, d'obtenir des plaques résistantes à la fois au feu et à l'eau, et respectant en particulier à la fois les normes GKF et les normes précitées de résistance à l'eau, quel que soit le procédé utilisé pour obtenir les plaques de plâtre, ou pour obtenir des plaques fibreuses dites "GFB". - Des fibres de renfort, préférentiellement des fibres minérales compatibles avec le sulfate de calcium hydratable, par exemple des fibres de verre, sont également distribuées dans le substrat de plâtre durci, dans une proportion pondérale par rapport au total de la matière sèche introduite, inférieure à 1 %, lorsqu'on veut en particulier améliorer la résistance au feu des plaques. - A titre d'autre exemple, I'additif minéral comprend une silice amorphe, et/ou de la terre de diatomée, et/ou de la ferrite, et ou une zéolithe. Plus généralement, I'additif minéral selon l'invention est un matériau minéral présentant une affinité vis-à-vis du composé siliconé, finement broyé (par exemple préférées, puis les illites et les kaolinites. - L'élément de construction selon l'invention a une forme choisie dans le groupe consistant en les carreaux, les panneaux et les plaques. La présente invention concerne également une composition hydrofugeante comprenant, en mélange homogène, un agent d'hydrofugation comprenant un composé siliconé, et un additif minéral ayant une affinité synergique d'hydrofugation avec ce dernier, comportant par exemple un matériau argileux. L'invention concerne l'utilisation de cette composition, au sein d'un substrat de plâtre d'un élément de construction préfabriqué. L'invention concerne également l'utilisation d'un additif minéral comprenant un matériau argileux pour augmenter le pouvoir hydrofugeant d'un agent d'hydrofugation comprenant un composé siliconé, au sein d'un substrat à base de plâtre d'un élément de construction préfabriqué. L'invention concerne aussi un procédé de fabrication d'un élément de construction comprenant un substrat à base de plâtre durci, selon lequel on obtient ledit substrat par au moins les étapes suivantes: a) on mélange de manière homogène une matière sèche comprenant majoritairement au moins un sulfate de calcium hydratable, un agent d'hydrofugation comprenant au moins un composé siliconé, et de l'eau d'hydratation, et on préforme ce substrat à I'état humide; b) on sèche le substrat préformé, pour obtenir ce dernier formé à l'état solide et sec. i15 Selon l'invention, pendant l'étape (a), on mélange également un additif minéral tel que précédemment défini, augmentant l'hydrofugation du substrat de plâtre durci. Préférentiellement, les ingrédients définis dans l'étape (a) sont mélangés directement et ensemble, pour obtenir le substrat à l'état humide et préformé. Un tel procédé peut avoir les variantes suivantes - I'agent d'hydrofugation est sous forme liquide, en particulier sous forme d'huile, ou de suspension aqueuse homogène, tandis que l'additif minéral est une poudre sous forme divisée; - I'agent d'hydrofugation est mélangé de manière homogène à la matière sèche comprenant l'additif minéral, avant le mélange de ladite matière sèche avec l'eau d'hydratation, pour obtenir le substrat préformé à l'état humide; - I'agent d'hydrofugation est mélangé de manière homogène à l'eau d'hydratation, avant le mélange de cette dernière avec la matière sèche comprenant l'additif mineral, pour obtenir le substrat préformé à l'état humide - I'agent d'hydrofugation et l'additif minéral sont mélangés de manière homogène pour obtenir une poudre imbibée d'huile en surface, laquelle est ensuite incorporée à la matière sèche et/ou l'eau de gâchage avant leur mélange homogène, pour obtenir le substrat préformé à l'état humide; - I'agent d'hydrofugation, sous forme d'huile ou d'émulsion aqueuse, est dispersé de manière homogène dans l'eau de gâchage, tandis que l'additif minéral est distribué de manière homogène dans la matière sèche. Conformément à la présente invention, on a découvert que si le mélange homogène des ingrédients définis précédemment, préalable au préformage à l'état humide du substrat, comprend également un additif minéral tel que précédemment défini, et en particulier une argile, alors cet additif minéral est susceptible de jouer un rôle rétenteur du composé siliconé au sein du substrat à base de plâtre. La solution selon l'invention présente l'avantage déterminant de demeurer compatible avec les différents procédés de fabrication des éléments de construction considérés par la présente invention, connus aujourd'hui, par exemple: (a) par coulage d'une pâte à base de plâtre, entre deux nappes de fibres cellulosiques, sous forme carton, ou entre deux mats, tissus ou feuilles de fibres minérales; (b) par filtration d'une boue ("slurry") à base de fibres cellulosiques et de plâtre, selon un processus de type papetier, pour obtenir des plaques fibreuses dites GFB; (c) par compression dite semi-humide ou semi- sèche, selon la teneur en eau (plaques fibreuses GFB). Appliquée à chacun de ces procédés, I'invention permet d'augmenter le rendement d'incorporation de l'agent d'hydrofugation au sein du substrat de plâtre. Par exemple, pour un procédé par filtration d'une boue, de type papetier, I'invention permet de maintenir l'agent d'hydrofugation au sein du gâteau obtenu par filtration, plutôt que de le concentrer dans le filtrat, malgré le recyclage de l'eau d'hydratation. Dans toute la description ci-après, le terme "plâtré durci" ou "plâtre" sera réservé à du sulfate de calcium dihydraté (CaS04, 2H20). Par "sulfate de calcium hydratable", on entend un composé minéral ou une composition, consistant en ou comprenant un sulfate de calcium anhydre (anhydrite Il ou Ili), un sulfate de calcium hémi-hydraté (CaSO4, 1/2H20), quelle que soit la forme cristalline, ct ou J3, de ce dernier. Par "fibres cellulosiques", on entend des éléments discrets tels que fibres, filaments et copeaux, à base de cellulose naturelle, régénérée, recyclée, ou modifiée; préférentiellement les fibres cellulosiques considérées sont celles entrant de manière générale dans la composition des papiers et cartons. Par "fibres minérales", on entend des fibres inorganiques, par exemple fibres de verre, traitées ou non pour demeurer inertes et stables chimiquement une fois incorporées dans le substrat de plâtre durci des éléments de construction préfabriqués considérés par la présente invention. Comme on le sait, la dolomie est un carbonate mixte de calcium et de magnésium. Dans toute la présente description, sauf s'il en est disposé autrement, toutes les compositions sont exprimées par rapport au poids total de la matière sèche introduite, y compris agent d'hydrofugation. Ces compositions peuvent être aisément transposées par rapport au poids final de l'élément de construction préfabriqué, fini et sec, en tenant compte de l'eau d'hydratation du sulfate de calcium hydraté. Les formulations des compositions (X) et (Z) d'additif minéral sont données dans le tableau 1 ci-après. TABLEAU 1 Composition X Composition Z Composition minéralogique en 1%) Kaolin 25 30 Illite 10 25 Quartz 15 45 Dolomie 50 O Composition chimique calcinée (%)_ SiO2 43 72,4 TiO2 1,1 1,6 A1203 15 21,5 Fe203 1,6 1,5 K20 1,2 2,1 CaO 23 0,2 MgO 14 0,3 Granulométrie Refus à 63 m EXEMPLES Hydrofugation de plaques en plâtre durci, avec des méthylhydrogénopolysiloxanes sous forme d'huiles. 1/ Plaques fibreuses (fibres cellulosiques) GFB avec et sans filtration 1.1/ Plaques fibreuses GFB obtenues avec filtration selon un procédé "papetier" La plaque est fabriquée selon les étapes successives suivantes Préparation d'une pulpe, par mélange de 8 litres d'eau (du robinet ou i15 d'eau issue du recyclage du filtrat de plaques de même formulation) avec 273 g de papier journal, puis pulpage avec un mélangeur RAYNERI modèle Turbotest 207370 pendant 20 minutes à vitesse 6, puis pendant 25 minutes à vitesse 10. * Pesage d'une quantité de 2400 g de pulpe dans un bol HOBART modèle N-50G, soit environ 2321 g d'eau et 79 g de pulpe sèche. * Introduction d'une quantité variable selon les essais (voir Tableau 2), de méthylhydrogénopolysiloxane de référence 1107 de la Société DOW CHEMICAL, ou référence MH15 de la Société BAYER. * Pesage, dans un récipient séparé, d'une quantité de 800 g de sulfate de calcium hydratable (CaSO4,1/2 HzO), obtenu par cuisson d'un gypse naturel ou d'un sulfogypse issu de la désulfuration de fumées. Introduction dans ce sulfate de calcium hydratable, et mélange par un moyen mécanique approprié d'une quantité variable selon les essais (voir Tableau 2), d'additif minéral de composition (X) ou (Z). * Introduction du sulfate de calcium hydratable ainsi adjuvanté dans le bol HOBART , et malaxage à la vitesse 1 pendant 15 secondes avec une pâle N5B NSF. Raclage pendant 15 secondes et malaxage à la vitesse 1 pendant 90 secondes. * Dépose de la suspension de plâtre ainsi obtenue dans un moule muni d'une toile perméable, de dimensions 25,5 x 25,5 cm2 ou de x 40 cm2 selon la taille de la plaque désirée. * Pressage mécanique jusqu'à obtention d'un gâteau d'environ 12,5 mm d'épaisseur. * Application de la pression pendant au moins 20 secondes, pour évacuer I'air et l'eau à travers la toile de filtration. * Démoulage. * Conservation à température ambiante jusqu'à hydratation complète du sulfate de calcium hydratable. * Séchage du plâtre avec un profil de température approprié, sans calciner le plâtre durci. Le Tableau 2 suivant résume les caractéristiques des plaques GFB ayant une épaisseur d'environ 12,5 mm fabriquées avec ce protocole dans un moule de dimensions 25,5 x 25,5 cm2. TABLEAU 2 Sulfate de Agent (%) de calcium Additif minéral Matière sèche d'hydrofugation Poids sec Eau du robinet reprise en hydratable dans la pulpe (huile de silicone)total eau N d'essai Type (g) (%) Type (g) %) (g)} (%) Type (g) (%) 1 S 800 91 79 9 0,00 879 2321 2,64 29,0 2 S 800 91 - 79 9 - 0,00 879 2321 2,64 25,0 3 S 800 -90,5 79 9 DC 5 0,5 884 2321 2,62 27,0 " 4 S 800 90 79 9 DC 10 1,0 889 2321 2,61 19,0 S 800 81,5 Z 100 10 79 8 DC 5 0,5 984 2321 2,36 5,0 6 N 800 81,5 X 100 10 79 8 MH 3 0,5 982 2321 2,36 3,1 7 N 800 90,5 - 79 9 MH 3 0,5 882 2321 2,63 4,7 S= sulfogypse N = gypse naturel DC = huile DOW CHEMICAL 1107 MH = huile BAYER MH15 Co (.O G) (.O Le pourcentage de reprise d'eau à 2 heures, est mesuré selon la norme ASTM C630/C66303-96a, mais sur des échantillons de dimension x 10 cm2, quand la norme préconise des échantillons d'un pied carré. Les résultats obtenus selon ce protocole sont moins favorables que les résultats que l'on aurait obtenus avec des échantillons de dimensions conformes à la norme. Les essais 1 et 2 sont des témoins: les plaques non hydrofugées ont des pourcentages de reprise d'eau élevé. On constate que lorsque l'on n'utilise pas d'additif minéral, (essais 3 et 4), les résultats d'hydrofugation ne sont pas bons, même en présence d'agent d'hydrofugation. En revanche, dès qu'on utilise un additif minéral selon l'invention, on obtient des reprises d'eau très inférieures et conformes à la norme. 1/2 Fabrication de plaques fibrées (fibres cellulosiques) GFB, par compression selon un procédé semi-humide ou semi-sec. La plaque est fabriquée selon les étapes suivantes * Préparation d'une bourre de papier par broyage de papiers journaux dans un appareil PALLMAN". * Pesage d'une quantité de 133 g de bourre et introduction dans un malaxeur LODIGE de type M20G.RE ou M5G. * Pesage, dans un récipient séparé, d'une quantité variable selon les essais (cf. Tableau 3) de sulfate de calcium hydratable, obtenu par cuisson d'un gypse naturel. Introduction dans ce sulfate de calcium hydratable et mélange par un moyen mécanique approprié d'une quantité variable selon les essais (cf. Tableau 3) d'additif minéral de formule (Z) ou (X). * Introduction du mélange précédemment obtenu dans le malaxeur LODIGE , et malaxage de façon à faire un mélange homogène. * Dispersion d'une quantité de méthylhydrogénopolysiloxane MH15 de la Société BAYER dans un volume de 300 g d'eau (du robinet), et obtention d'une préparation. * Dépose d'au minimum 1/5 du mélange homogène ci-dessus, dans un moule de dimensions 25.5*25.5 cm2 ou de 60*40 cm2 selon la taille de la plaque désirée, et pulvérisation d'au moins la même proportion de la préparation sur ce mélange homogène. * Dépose à nouveau d'au minimum 1/5 du mélange homogène dans le même moule, et pulvérisation d'au moins la même proportion de la préparation sur ce mélange, et ce jusqu'à épuisement des deux constituants, c'est-à-dire cinq fois de suite au total. * Compression jusqu'à obtention d'un gâteau d'environ 12,5 mm d'épaisseur. * Application de la pression pendant au moins 20 secondes pour évacuer l'air et l'eau à travers la toile de drainage qui se situe dans la partie inférieure du moule. * Démoulage. * Conservation à température ambiante jusqu'à hydratation complète du sulfate de calcium hydratable. * Séchage avec un profil de température approprié, sans calciner le plâtre durci. Le Tableau 3 suivant résume les caractéristiques des panneaux ayant une épaisseur d'environ 12,5 mm, fabriqués avec ce protocole dans un moule de dimensions 25.5*25.5 cm2. TABLEAU 3 Sulfate de Agent (%) de NO d'essai calcium Additif minéral Matière fibreuse d'hydrofugation Poids Eau du robinet reprise hydratable sèche (huile de total en eau à silicone)_ 2h Type (g) (%) Type (g) (%) (g) (%) Type (g) (%) (g) Poids Rapport (%) (g) eau/ poids 8 6 7310 13 3 1,5 05 8 30,43sec 8 N 650 73,2 Z 100 11,3 133 15,0 MH 5 0,5 888 300 0,34 23,1 9 N 650 73,2 X 100 11,3 133 15,0 MH 5 0,5 888 300 0,34 12,7 N 700 84 133 16 833 300 0,34 29,7 N = gypse naturel MH = huile BAYER MH15 0o CD (3 (33 La mesure de la reprise d'eau à 2 heures s'effectue comme précédemment. On constate que les résultats de reprise d'eau sont meilleurs lorsque les plaques sont fabriquées avec un agent d'hydrofugation et un additif minéral, conformes à l'invention. 2/ Plaques de plâtre dites GKF Des plaques dites GKF, par conséquent résistantes au feu, c'est-à-dire comprenant un substrat de plâtre durci dont les faces sont revêtues avec un carton, ont été fabriquées sur une ligne de production industrielle, par coulage de plâtre entre deux feuilles de carton. L'agent d'hydrofugation utilisé est sous forme d'huile de silicone (WACKER BS94). Les résultats suivants sont obtenus, selon le Tableau 4. TABLEAU 4 Densité de la Composé siliconé* en % Additif minéral (X) en Reprise d'eau après plaque finie du poids de la plaque % du poids final de immersion 2 h sur finie la plaque échantillons 30x30 cm 0.76 0.42 % 0% 16.8 % 0.76 0.42 % 4% 12.6 % 0.76 0.42 % 7.26 % 11.4 % 0.88 0.36 % 3.72 % 5.5% 0.88 0.36 % 7.18 % 4.25 % * Référence commerciale WACKER BS94 3/ Fabrication d'éléments moulés renforcés hydrofugés obtenus par compression à sec, avec divers modes d'introduction de l'agent d'hvdrofugation. Cet exemple illustre la fabrication d'éprouvettes de dimensions 2 x 2 x 18 cm, au cours de laquelle une huile de silicone est appliquée sur différents supports, afin d'hydrofuger un élément en plâtre durci, avec ou sans fibres. Les produits et conditions suivantes ont été utilisés Matières sèches: Sulfate de calcium hydratable: plâtre issu de la cuisson d'un gypse naturel, ayant un pH de 7,22 mesuré à 10% en suspension et après 10 minutes d'agitation. Additif minéral - Composition X ou Z - Silice Quartz C400, de la Société SIFRACO - Dolomie de la Société LHOIST - Fibres cellulosiques identiques à celles selon l'exemple 1.2 Composé siliconé: huile de silicone méthylhydrogénopolysiloxane, sous forme oligomérique d'environ 40 motifs, commercialisée sous la dénomination MH 1 5 par Bayer * Conditions opératoires o Pulvérisation de l'huile de silicone sur le support d'hydrofugation, à savoir le sulfate de calcium hydratable, ou l'additif minéral, ou les fibres cellulosiques. Le composé siliconé est introduit à raison de 0,5 % du poids de la matière sèche totale introduite. La quantité du support d'hydrofugation est variable selon les essais (cf. Tableau 5). o Mélange pendant une minute dans un mélangeur HOBART. o Mélange pendant 30 secondes avec l'eau d'hydratation (rapport eau d'hydratation / matière sèche (E/S) de 0,6. o Remplissage du moule. o Démoulage après 30 minutes, puis conservation pendant 4 heures en sac plastique. o Séchage à 40 C jusqu'à poids constant. o Conditionnement à 23 C et 50% HR. La reprise d'eau est mesurée, après immersion pendant 2 heures, sur deux éprouvettes, de manière identique aux conditions décrites à l'exemple 1.1. Les résultats sur la reprise d'eau des éprouvettes témoins et hydrofugées selon l'invention, sont rassemblés dans le Tableau 5 suivant. Lorsqu'il y a des additifs minéraux ou des fibres, les quantités sont exprimées ici en pourcentage de la matière sèche introduite totale. TABLEAU 5 Additif minéral (%) Fibres cellulosiques Reprise d'eau à 2 h (%) TS1 5.3 7.3 TS2 5.2 6.0 Z+S 10 1.9 X+S 10 4.4 4.5 C400 + S 10 9.8 10.1 F + S 5 22.5 22.8 D + S 10 7.3 8.7 TS1 et TS2 sont des essais d'éprouvettes hydrofugés avec la même proportion de composé siliconé introduit directement dans la suspension de plâtre. Z + S le silicone est pulvérisé sur l'additif minéral de composition Z. X = S le silicone est pulvérisé sur l'additif minéral de composition X. C400 + S: le silicone est pulvérisé sur l'additif minéral quartz C400 de SIFRACO. F + S le silicone est pulvérisé sur les fibres de renfort cellulosiques. D + S le silicone est pulvérisé sur l'additif minéral dolomie. On remarque ici aussi que les meilleurs résultats sont obtenus, par rapport aux témoins, lorsque l'on utilise des additifs minéraux de composition X et Z. REVENDICATIONS 1) Elément de construction préfabriqué résistant à l'eau, comprenant un substrat à base de plâtre durci, ledit substrat étant susceptible d'être obtenu par au moins les étapes suivantes: (a) mélange homogène d'une matière sèche comprenant majoritairement au moins un sulfate de calcium hydratable, d'un agent d'hydrofugation comprenant au moins un composé siliconé, et d'eau, et préformage à l'état humide dudit substrat; (b) séchage du substrat préformé, pour obtenir ledit substrat formé à I'état solide et sec; caractérisé en ce que le mélange homogène, préalable au préformage à l'état humide du substrat, comprend également un additif minéral ayant une affinité synergique d'hydrofugation avec le composé siliconé, comportant par exemple un matériau argileux. 2) Elément de construction selon la revendication 1, caractérisé en ce que la composition pondérale dudit additif minéral dans la matière sèche, en combinaison avec la quantité de l'agent d'hydrofugation, est adaptée pour conférer audit élément de construction une résistance à l'eau conforme aux normes ASTM C473 (97), et ASTM C630/630M (96). 3) Elément selon la revendication 1, caractérisé en ce que le composé siliconé représente une proportion pondérale de la matière sèche totale introduite, au moins égale à 0,1 %, et de préférence comprise entre 0,1 et 1 %. 4) Elément selon la revendication 1, ayant la forme d'une plaque, caractérisé en ce que les deux faces du substrat de plâtre durci sont revêtues par deux feuilles de fibres cellulosiques, par exemple de carton. ) Elément selon la revendication 1, ayant la forme d'une plaque, caractérisé en ce que des fibres de renfort cellulosique sont distribuées dans le substrat de plâtre durci, par exemple plaque fibreuse dite "GFB". 6) Elément selon la revendication 1, caractérisé en ce que l'additif minéral comprend un matériau argileux, comportant une illite et/ou un kaolin, et de la silice cristalline. 7) Elément selon la revendication 1, caractérisé en ce que des fibres minérales compatibles avec le sulfate de calcium hydratable, par exemple des fibres de verre, sont distribuées dans le substrat de plâtre durci, dans une proportion pondérale inférieure à 1 % de la matière sèche. 8) Elément selon la revendication 1, caractérisé en ce que l'additif minéral a une granulométrie telle que les particules ayant une taille inférieure ou égale à 63 pm représentent une proportion pondérale au moins égale à 85 % dudit additif minéral. 9) Elément selon la revendication 1, caractérisé en ce que l'additif minéral a une perte au feu à 900 C inférieure à 30 %. ) Elément selon la revendication 1, caractérisé en ce que I'additif minéral représente une proportion du poids total des ingrédients, hors eau, au moins égale à 5 %, et préférentiellement au plus égale à 15%. 11) Elément selon la revendication 1, caractérisé en ce que le composé siliconé est un silicone, en particulier un alkylhydrogénopolysiloxane, par exemple le méthylhydrogénopolysiloxane. 12) Elément de construction selon la revendication 1, caractérisé en ce que, en combinaison, d'une part l'additif minéral comporte un matériau argileux avec de la silice cristalline, et éventuellement un complément minéral inerte, compatible avec le matériau argileux et dispersable dans le substrat de plâtre durci, et d'autre part la composition pondérale dudit additif minéral ainsi formulé dans la matière sèche, est adaptée pour conférer audit élément de construction également une résistance au feu conforme aux normes allemandes DIN 18180 et 4102 (partie IV), relatives à une plaque dite GKF. 13) Elément selon la revendication 12, caractérisé en ce que l'additif minéral comporte de la dolomie à titre de complément minéral. 14) Elément selon la revendication 13, caractérisé en ce que l'additif minéral comporte en proportions pondérales sensiblement égales le matériau argileux incorporant la silice et un complément minéral inerte. ) Composition hydrofugeante comprenant en mélange homogène un agent d'hydrofugation comprenant un composé siliconé, et un additif minéral ayant une affinité synergique d'hydrofugation avec le composé siliconé, comportant par exemple un matériau argileux. 16) Utilisation d'un additif minéral, pour augmenter le pouvoir hydrofugeant d'un agent d'hydrofugation comprenant un composé siliconé, au sein d'un substrat à base de plâtre d'un élément de construction préfabriqué. 17) Procédé de fabrication d'un élément de construction comprenant un substrat à base de plâtre durci, selon lequel on obtient ledit substrat par au moins les étapes suivantes: a) on mélange de manière homogène une matière sèche comprenant majoritairement au moins un sulfate de calcium hydratable, un agent d'hydrofugation comprenant au moins un composé siliconé, et de l'eau d'hydratation, et on préforme ledit substrat à l'état humide; b) on sèche le substrat préformé, pour obtenir le substrat formé à l'état solide et sec; caractérisé en ce que, pendant l'étape (a) on mélange également un additif minéral ayant une affinité synergique d'hydrofugation avec le composé siliconé, comportant par exemple un matériau argileux. 18) Procédé selon la revendication 17, pour obtenir une plaque fibreuse "GFB", caractérisé en ce que le procédé mis en oeuvre est de type papetier avec filtration. 19) Procédé selon la revendication 18, caractérisé en ce que le procédé comporte une compression dite semi-humide ou semi-sèche. ) Utilisation d'une composition hydrofugeante selon la revendication 14, au sein d'un substrat de plâtre d'un élément de construction préfabriqué.